열전도 성 충전제 로 수산화 알루미늄 ( 오성 기업 OSA - 20 , D 50 = 20 um , 순도 99 . 5 % 이상 등 ) 500 g , 수산화 알루미늄 ( Martinal OL - 104 LEO , D 50 = 1 . 9 um , 순도 99 . 5 % 이상 ) 130 g , 2 - 에틸 헥 실 ( 메타 ) 아크릴 레이트 100 g , 아크릴산 0 . 5 g , 커플링 제 ( Borica , Tytan CP - 318 , Stearyl Titanate ) 5 g , 가소제 로 디 이소노 닐 아디 페이트 ( 애경 유화 , 점 도 20 cps , 비점 216 ℃) 50 g 및 경화제 로 는 1 , 6 - 헥산 다이올 다이아 크릴 레이트 0 . 35 g , 광 개시제 로 Irgacure 651 ( BASF ) 1 g 을 혼합 하 고 교반 하 여 열전도 성 시트 용 조성물 을 제조 하 였 다 . 열전도 성 시트 용 조성물 을 PET 기재 ( 오성 산업 , 75 OS - UH 02 , 실리콘 이 형 PET ) 상 에 도포 하 고 7 mW / cm 2 의 UV 를 10 분 간 조사 하 고 광경 화 시켜 최종 두께 가 2 . 0 mm 인 열전도 성 시트 를 제조 하 였 다 .